(57)【特許請求の範囲】
【請求項１】
ラケットにストリングを張設するためのラケット用グロメットであって、
前記グロメットはピッチ系炭素繊維を１０〜４０質量％、及びポリアミド樹脂を６０〜９０質量％含む炭素繊維補強樹脂で成形されていることを特徴とするラケット用グロメット。
【請求項２】
前記ピッチ系炭素繊維の繊維長は０．１〜２ｍｍである請求項１に記載のラケット用グロメット。
【請求項３】
前記炭素繊維の平均直径は７〜１０μｍである請求項１又は２に記載のラケット用グロメット。
【請求項４】
前記ポリアミド樹脂は、ポリアミド６，ポリアミド６６，ポリアミド１２及びポリ（メタキシリレンアジパミド）から選ばれる少なくとも一つの樹脂である請求項１〜３のいずれかに記載のラケット用グロメット。
【請求項５】
前記ラケット用グロメットは、インジェクション成形によって成形されている請求項１〜４のいずれかに記載のラケット用グロメット。
【請求項６】
前記ラケット用グロメットは、バドミントンラケット用グロメットである請求項１〜５のいずれかに記載のラケット用グロメット。
【請求項７】
請求項１〜６のいずれかに記載のラケット用グロメットをグロメット挿入孔に複数個所装着したラケット。
【発明の詳細な説明】
【技術分野】
【０００１】
本発明は、バドミントン、硬式テニス、ソフトテニス、スカッシュ等に用いられるラケット用グロメット及びこれを装着したラケットに関するものである。
【背景技術】
【０００２】
テニス、バドミントン、スカッシュなどのラケットにストリングを張設するにはグロメットが必要である。高いテンションでストリングを張り上げると、負荷のかかる部分でグロメットの破損、ラケットフレームの変形や破損を生じやすい等の問題を生じる。従来のバドミントンラケット用グロメットは、張力のかかる部分では数回の張り上げでグロメットが破損したり、ラケットフレームの変形を生じてしまうという問題があった。特許文献１には、ストリングがグロメットおよびねじ式シリンダを通して挿入され、凹型の内向きヘッドが外側孔内にねじ込まれる。このシリンダはストリングに張力がかかった後でねじ込まれ、それによりグロメットが中央円錐孔セクション内へと前方に押圧され、挿入されたストリング上でグロメットを圧縮してグロメットを定位置でロックすることが提案されている。特許文献２には、ストリングを張架するヘッド部の少なくとも一部のストリング孔またはストリングに接触する部分に、振動減衰材を装着することが提案されている。本出願人は、グロメットヘッド部は長円形状または長方形状であり、前記グロメットレッグ部は、貫通孔を有し、前記グロメットヘッド部の上面には、長軸方向でかつ前記貫通孔を通る位置に溝が形成されているバドミントンラケット用グロメットを提案している（特許文献３）。
【先行技術文献】
【特許文献】
【０００３】
【特許文献１】特表２０１５−５０３９９６号公報
【特許文献２】特開２００２−０６５９０３号公報
【特許文献３】特開２０１３‐２２６２９８号公報
【発明の概要】
【発明が解決しようとする課題】
【０００４】
しかし、従来のラケット用グロメットは、高いテンションで張り上げると破損し、耐久性に問題があった。
【０００５】
本発明は、前記従来の問題を解決するため、高いテンションで繰り返し張り上げても破損せず、耐久性の高いラケット用グロメット及びこれを装着したラケットを提供する。
【課題を解決するための手段】
【０００６】
本発明のラケット用グロメットは、ラケットにストリングを張設するためのラケット用グロメットであって、前記グロメットはピッチ系炭素繊維を１０〜４０質量％、及びポリアミド樹脂を６０〜９０質量％含む炭素繊維補強樹脂で成形されていることを特徴とする。
【０００７】
本発明のラケットは、前記のラケット用グロメットをグロメット挿入孔に複数個所装着したラケットである。
【発明の効果】
【０００８】
本発明のラケット用グロメットは、ピッチ系炭素繊維を１０〜４０質量％、及びポリアミド樹脂を６０〜９０質量％含む炭素繊維補強樹脂で成形されていることにより、高いテンションで繰り返し張り上げても破損せず、耐久性の高いラケット用グロメット及びこれを装着したラケットを提供できる。
【図面の簡単な説明】
【０００９】
【図１】図１は本発明の一実施形態のグロメットの斜視図である。
【図２】図２Ａ-Ｆは同、グロメットの断面図である。
【図３】図３Ａ，Ｃは同、２連結グロメットの上面図、図３Ｂ，Ｄは同断面図である。
【図４】図４Ａは同、６連結グロメットの側面図、図４Ｂは同断面図である。
【図５】図５は同、バドミントン用ラケットのグロメット挿入孔にグロメットを挿入し、ストリングを張設した模式的説明正面図である。
【図６】図６は同、バドミントン用ラケットにストリングを張設した正面図である。
【発明を実施するための形態】
【００１０】
本発明のラケット用グロメットは、ラケットフレームのグロメット挿入孔に挿入し、ストリングを張設するために使用する。このグロメットはピッチ系炭素繊維を１０〜４０質量％、及びポリアミド樹脂を６０〜９０質量％含む炭素繊維補強樹脂で成形されている。好ましくはピッチ系炭素繊維２０〜４０質量％、及びポリアミド樹脂６０〜８０質量％、より好ましくはピッチ系炭素繊維２５〜３５質量％、及びポリアミド樹脂６５〜７５質量％の割合である。これにより、高いテンションで繰り返し張り上げても破損せず、耐久性の高いグロメットが得られる。
【００１１】
ピッチ系炭素繊維は等方性ピッチ系とメソフェーズピッチ系があるが、いずれも使用できる。ＰＡＮ系炭素繊維は長繊維として有用であるが、インジェクション成形するには繊維長２ｍｍ以下が好ましく、繊維長２ｍｍ以下にするには困難である。
【００１２】
前記ピッチ系炭素繊維の繊維長は０．１〜２ｍｍが好ましく、さらに好ましくは０．１〜１ｍｍである。これにより、インジェクション成形するのに好適となる。また前記炭素繊維の平均直径は７〜１０μｍが好ましい。前記平均直径であればグロメットの補強に十分である。
【００１３】
前記ポリアミド樹脂は、ポリアミド６，ポリアミド６６，ポリアミド及びポリ（メタキシリレンアジパミド）（以下、ポリアミドＭＸＤ６）から選ばれる少なくとも一つの樹脂が好ましい。これらの樹脂は機械的強度、弾性率、剛性、引っ張り強さなどが高く、高いテンションで繰り返し張り上げても破損せず、耐久性を上げることができる。
【００１４】
前記ラケット用グロメットは、インジェクション成形によって成形するのが好ましい。インジェクション成形は成形サイクルが短く、かつ精度の高いグロメットを成形できる。
【００１５】
前記ラケット用グロメットは、バドミントン、硬式テニス、ソフトテニス、スカッシュ等のラケットに有用である。とくにバドミントンラケット用グロメットに適用するのが好ましい。バドミントンラケットは高いテンションで張り上げることを要求されるからである。
【００１６】
本発明のラケットは、前記のラケット用グロメットをグロメット挿入孔に複数個所装着したラケットである。バドミントンラケットの場合、一例として７６個のグロメット挿入孔があり、この一部または全部に本発明のグロメットを挿入するのが好ましい。
【００１７】
本発明で使用するポリアミド樹脂にピッチ系炭素繊維を混合した炭素繊維補強樹脂は、例えば三菱ケミカル社製、商品名”パイロフィルペレット”シリーズ、品番N66-C-10(ポリアミド66にピッチ系炭素繊維10質量部混合)、N66-C-20(ポリアミド66にピッチ系炭素繊維20質量部混合)、N66-C-30(ポリアミド66にピッチ系炭素繊維30質量部混合)、N66-C-40(ポリアミド66にピッチ系炭素繊維40質量部混合)、N66MR-C-40A(ポリアミド66にピッチ系炭素繊維40質量部混合)、NX-C-30(ポリアミドMXD6にピッチ系炭素繊維30質量部混合)、NXMR-C40B(ポリアミドMXD6にピッチ系炭素繊維40質量部混合)などがある。
【００１８】
次に図面を用いて説明する。以下の図面において、同一符号は同一物を示す。図１は本発明の一実施形態のグロメット４０の斜視図である。このグロメット４０は、ヘッド部４１とこの下側に一体としてつながるレッグ部４２があり、上下方向に貫通する中空部４３がある。ストリングは中空部４３を通過してラケットに張設される。このグロメットの１個当たりの重量は、例えば、０．０４０ｇ〜０．１００ｇ、好ましくは０．０５０ｇ〜０．０８０ｇである。
【００１９】
図２Ａ-Ｆは同、グロメットの断面図である。図２Ａ-Ｄのグロメット４０ａ−４０ｄの一例の寸法は表１に示すとおりである。
【００２０】
【表１】
0006906091.tif 000002
【００２１】
図３Ａ，Ｃは同、２連結グロメットの上面図、図３Ｂ，Ｄは同断面図である。図３Ａ-Ｂのグロメット４０ｅの一例の寸法は表２に示すとおりである。
【００２２】
【表２】
0006906091.tif 000003
【００２３】
図４Ａは同、６連結グロメットの側面図、図４Ｂ断面図である。この６連結グロメットは、一例として図５に示すグロメット挿入孔１〜３と左側の対称の位置の合計６個のグロメット挿入孔に挿入するためのものである。
【００２４】
図５は同、バドミントン用ラケット４４のグロメット挿入孔（図示せず）にグロメットを挿入し、ストリング４５を張設した模式的説明正面図である。ここで図５に示すグロメット挿入孔の番号１−３８（その対称位置を含む）と挿入するグロメットとの位置関係を表３にまとめて示す。
【００２５】
【表３】
0006906091.tif 000004
【００２６】
表３において、６連結グロメットを挿入する場合は、グロメット挿入孔１〜３と左側の対称の位置の合計６個のグロメット挿入孔に挿入し、その挿入孔にはグロメット40dは使用しない。
【００２７】
図６は同、バドミントン用ラケットにストリングを張設した正面図である。
【実施例】
【００２８】
以下実施例を用いて具体的に説明する。なお、本発明は下記の実施例に限定されるものではない。以下の実施例において、評価は下記の方法で行った。
（実施例１）
ポリアミドMXD6にピッチ系炭素繊維30質量部混合した三菱ケミカル社製、商品名”パイロフィルペレット”シリーズ、品番NX-C-40を用いて射出成型し、図１〜図３のグロメットを得た。
【００２９】
（比較例１）
従来のグロメット（製品名：ＡＣ４３、株式会社ゴーセン製、N12樹脂の射出成型品、補強繊維なし）を使用した。
【００３０】
（評価方法）
バドミントンラケットとして、ゴーセン社製、商品名”ＧＲＡＶＩＴＡＳ  ７．０ＳＲ”（フェイス面積が５１．５平方インチ、ストリンギングパターンがメイン２２本、クロス２１本）のラケットを用いた。ラケットはフルカーボン製であり、重量は８３〜８５ｇである。このラケットに従来のグロメット（製品名：ＡＣ４５Ｎ、株式会社ゴーセン製）を装着したもの（比較例）と本発明グロメットを装着したもの（実施例）を準備した。グロメットとラケットへの装着位置は、図２,３,５と前記した説明のとおりである。
張設したストリングは、市場で流通している実ゲージ０．６５ｍｍのナイロンマルチフィラメント構造を持った一般的なバドミントンストリング（ゴーセン社製、商品名”ジー・トーン  ファイブ”）を使用して、電動式のストリンギングマシンによって張り上げた。
通常の張り上げ推奨テンションはメインストリング（以下Ｍ）とクロスストリング（Ｃ）がＭ２６、Ｃ２８ｌｂｓ程度であるが、この評価方法においてはグロメットとラケットの強度を調べることを目的とするため、張り上げ強さとしてそれぞれＭ２６ｌｂｓ（１１．８ｋｇ）、Ｃ２８ｌｂｓ（１２．７ｋｇ）（高校生級）、Ｍ３０ｌｂｓ（１３．６ｋｇ）、Ｃ３２ｌｂｓ（１４．５ｋｇ）（オリンピック選手級）、Ｍ３４ｌｂｓ（１５．４ｋｇ）、Ｃ３６ｌｂｓ（１６．３ｋｇ）（促進試験レベル）の３水準で張り上げた。検証手法として、ストリング張り上げ後に競技暦１０年以上の２名のプレイヤーによるシャトルコックを使用した試し打ちを各ラケット毎に３０分ずつ交換して行い、終了後にストリングの張替を行った。この行程を繰り返し、グロメットもしくはフレームが破損して使用不能なるまでの回数を数えた。実施例及び比較例の条件と結果をまとめて表４に示す。
【００３１】
【表４】
0006906091.tif 000005
【００３２】
表１に示すとおり、実施例１のグロメットは、高いテンションで繰り返し張り上げても破損せず、耐久性が高いことが確認できた。また、実施例１のグロメットは比較例１の重量と同一であった。さらに、実施例１のグロメットを装着したラケットは、打球感および打球音の両方とも比較例１のラケットとほとんど差が認められなかった。また、実施例１グロメットは、単孔型であるため、バドミントンラケットの品番やメーカーに左右されず、汎用性が高いことも確認できた。
【産業上の利用可能性】
【００３３】
本発明のラケット用グロメットは、バドミントン、硬式テニス、ソフトテニス、スカッシュ等のラケットに有用である。とくにバドミントンラケット用グロメットに適用するのが好ましい。
【符号の説明】
【００３４】
１−３８  グロメット挿入孔番号
４０，４０ａ−４０ｆ  グロメット
４１  ヘッド部
４２  レッグ部
４３  中空部
４４  バドミントン用ラケット
４５  ストリング
【要約】
【課題】高いテンションで繰り返し張り上げても破損せず、耐久性の高いラケット用グロメット及びこれを装着したラケットを提供する。
【解決手段】ラケットにストリングを張設するためのラケット用グロメット４０であって、ピッチ系炭素繊維を１０〜４０質量％、及びポリアミド樹脂を６０〜９０質量％含む炭素繊維補強樹脂で成形されている。本発明のラケットは、前記ラケット用グロメット４０をストリング挿入孔に複数個所装着したラケットである。前記ポリアミド樹脂は、とくにポリ（メタキシリレンアジパミド）が好ましい。
【選択図】図１【図１】
0006906091.tif 000006
【図２】
0006906091.tif 000007
【図３】
0006906091.tif 000008
【図４】
0006906091.tif 000009
【図５】
0006906091.tif 000010
【図６】
0006906091.tif 000011